(57)【特許請求の範囲】
【請求項１】
光重合性化合物と、光重合開始剤とを含有する活性光線硬化型組成物であって、
前記光重合性化合物がカチオン重合性化合物であり、且つ末端ポリエーテル変性シリコーン系界面活性剤を含有し、
前記末端ポリエーテル変性シリコーン系界面活性剤のＨＬＢ値が、９以上３０以下であり、
前記光重合開始剤が、光酸発生剤であることを特徴とする活性光線硬化型組成物。
【請求項２】
前記光酸発生剤が、一般式（３５）〜（４３）、（Ｓ−１）〜（Ｓ―１０）、（Ｉ−１）〜（Ｉ―５）のいずれかで表されるスルホニウム塩またはヨードニウム塩【化１】
0005453808.tif 000044
【化２】
0005453808.tif 000045
【化３】
0005453808.tif 000046
【化４】
0005453808.tif 000047
【化５】
0005453808.tif 000048（式中、Ｘ−は非求核性のアニオン残基を示す。）であることを特徴とする請求項１に記載の活性光線硬化型組成物。
【請求項３】
前記末端ポリエーテル変性シリコーン系界面活性剤のＨＬＢ値が、１２以上、２５以下であることを特徴とする請求項２に記載の活性光線硬化型組成物。
【請求項４】
前記カチオン重合性化合物がオキセタン環を有する化合物及びエポキシ化合物であることを特徴とする請求項１乃至３のいずれか１に記載の活性光線硬化型組成物。
【請求項５】
前記末端ポリエーテル変性シリコーン系界面活性剤の添加量が、０．００１質量％以上、１０質量％以下であることを特徴とする請求項１乃至４のいずれか１項に記載の活性光線硬化型組成物。
【請求項６】
請求項１乃至５のいずれか１項に記載の活性光線硬化型組成物と少なくとも１種の顔料を含有することを特徴とする活性光線硬化型インクジェットインク。
【請求項７】
インクジェット記録ヘッドより、請求項６に記載の活性光線硬化型インクジェットインクを記録材料上に噴射して、該記録材料上に印刷を行う画像形成方法であって、該活性光線硬化型インクジェットインクが該記録材料上に着弾した後、０．００１秒以上、１．０秒以下の間に活性光線を照射することを特徴とする画像形成方法。
【請求項８】
インクジェット記録ヘッドより、請求項６に記載の活性光線硬化型インクジェットインクを記録材料上に噴射して、該記録材料上に印刷を行う画像形成方法であって、該インクジェット記録ヘッドの各ノズルより吐出する該活性光線硬化型インクジェットインクの最小インク液滴量が、２ｐｌ以上、１５ｐｌ以下であることを特徴とする画像形成方法。
【請求項９】
請求項７又は８に記載の画像形成方法に用いられるインクジェット記録装置であって、活性光線硬化型インクジェットインク及び記録ヘッドを３５℃以上、１００℃以下に加熱した後、該記録ヘッドより該活性光線硬化型インクジェットインクを吐出することを特徴とするインクジェット記録装置。
【請求項１０】
請求項７又は８に記載の画像形成方法に用いられるインクジェット記録装置であって、３５℃以上、６０℃以下に加温した記録材料に活性光線硬化型インクジェットインクを吐出することを特徴とするインクジェット記録装置。
【発明の詳細な説明】
【技術分野】
【０００１】
本発明は、光重合性化合物を含有する活性光線硬化型組成物、活性光線硬化型インクジェットインク、該活性光線硬化型インクジェットインクを用いた画像形成方法及び記録装置に関する。
【背景技術】
【０００２】
従来、紫外線や電子線などの活性エネルギー線又は熱により硬化する硬化組成物は、プラスチック、紙、木工及び無機質材等の塗料、接着剤、印刷インキ、印刷回路基板及び電気絶縁関係等の種々の用途に実用化されている。近年、その中でも印刷インキ、塗料、接着剤等では、より一層の耐候性と付着性の改善が望まれている。又、これらを使用したインクジェット用インクとしては、紫外線で硬化する紫外線硬化型インクジェットインクがある。この紫外線硬化インクを用いたインクジェット方式は比較的低臭気であり、速乾性、インク吸収性の無い記録媒体への記録が出来る点で、近年注目されつつあり、例えば、特開平６−２００２０４号、特表２０００−５０４７７８号において、紫外線硬化型インクジェットインクが開示されている。この分野においては、低粘度であることに加え、形成される膜が強固であることが求められる。【０００３】
又、これらのインクを用いた場合、記録材料の種類や作業環境によって硬化感度が変動し易い。インクとしてカチオン重合性化合物を用いた場合、酸素阻害作用を受けることはないが、分子レベルの水分（湿度）の影響を受け易いといった問題がある（例えば、特許文献１、２、３参照。）。【０００４】
又、カチオン重合性化合物を用いたインクを用いて画像を形成する場合、硬化したインク膜の上にインク液滴を吐出し硬化させる訳であるが、その場合ドット径が広がり易く、画像が劣化することが、新たに判明した。【０００５】
従来、紫外線硬化型インクジェットインクのドット径コントロール技術として、シリコーン系あるいは弗素系の界面活性剤を添加することは開示されている（例えば、特許文献４、５、６参照。）が、何れもドット径コントロール技術として有効ではあるが、特に金属製のノズルを有するインクジェット記録ヘッドを用いた場合、インクジェット記録ヘッドのノズル面がインクで濡れ易くなり、インクの吐出性や印刷物に汚れを発生させる等の問題を生じることが明らかになった。
【特許文献１】特開２００２−１８８０２５号公報
【特許文献２】特開２００２−３１７１３９号公報
【特許文献３】特開２００５−３２５１５５号公報
【特許文献４】特開２００３−１４７２３３号公報
【特許文献５】特開２００４−１８２９３３号公報
【特許文献６】特開２００５−１２０２０１号公報
【発明の開示】
【発明が解決しようとする課題】
【０００６】
本発明は、上記実情に鑑みて為されたものであり、その目的は、インクジェット記録装置における吐出安定性に優れ、且つ高感度で硬化し、汚れのない高品質の画像形成が可能で、更には膜強度の高い塗膜を様々な印字環境下においても形成することができる活性光線硬化型組成物、それを用いた活性光線硬化型インクジェットインク、画像形成方法及びインクジェット記録装置を提供することにある。
【課題を解決するための手段】
【０００７】
本発明の上記目的は、下記構成により達成された。【０００８】
１．光重合性化合物と、光重合開始剤とを含有する活性光線硬化型組成物であって、前記光重合性化合物がカチオン重合性化合物であり、且つ末端ポリエーテル変性シリコーン系界面活性剤を含有し、前記末端ポリエーテル変性シリコーン系界面活性剤のＨＬＢ値が、９以上３０以下であり、前記光重合開始剤が、光酸発生剤であることを特徴とする活性光線硬化型組成物。
【０００９】
２．前記光酸発生剤が、後述の一般式（３５）〜（４３）、（Ｓ−１）〜（Ｓ―１０）、（Ｉ−１）〜（Ｉ―５）のいずれかで表されるスルホニウム塩またはヨードニウム塩であることを特徴とする前記１に記載の活性光線硬化型組成物。
【００１０】
３．前記末端ポリエーテル変性シリコーン系界面活性剤のＨＬＢ値が、１２以上、２５以下であることを特徴とする前記２に記載の活性光線硬化型組成物。【００１１】
４．前記カチオン重合性化合物が、オキセタン環を有する化合物及びエポキシ化合物であることを特徴とする前記１乃至３のいずれか１項に記載の活性光線硬化型組成物。【００１２】
５．前記末端ポリエーテル変性シリコーン系界面活性剤の添加量が、０．００１質量％以上、１０質量％以下であることを特徴とする前記１乃至４のいずれか１項に記載の活性光線硬化型組成物。【００１３】
６．前記１乃至５のいずれか１項に記載の活性光線硬化型組成物と少なくとも１種の顔料を含有することを特徴とする活性光線硬化型インクジェットインク。【００１４】
７．インクジェット記録ヘッドより、前記６に記載の活性光線硬化型インクジェットインクを記録材料上に噴射して、該記録材料上に印刷を行う画像形成方法であって、該活性光線硬化型インクジェットインクが該記録材料上に着弾した後、０．００１秒以上、１．０秒以下の間に活性光線を照射することを特徴とする画像形成方法。【００１５】
８．インクジェット記録ヘッドより、前記６に記載の活性光線硬化型インクジェットインクを記録材料上に噴射して、該記録材料上に印刷を行う画像形成方法であって、該インクジェット記録ヘッドの各ノズルより吐出する該活性光線硬化型インクジェットインクの最小インク液滴量が、２ｐｌ以上、１５ｐｌ以下であることを特徴とする画像形成方法。【００１６】
９．前記７または８に記載の画像形成方法に用いられるインクジェット記録装置であって、活性光線硬化型インクジェットインク及び記録ヘッドを３５℃以上、１００℃以下に加熱した後、該記録ヘッドより該活性光線硬化型インクジェットインクを吐出することを特徴とするインクジェット記録装置。【００１７】
１０．前記７または８項に記載の画像形成方法に用いられるインクジェット記録装置であって、３５℃以上、６０℃以下に加温した記録材料に活性光線硬化型インクジェットインクを吐出することを特徴とするインクジェット記録装置。
【発明の効果】
【００１８】
本発明により、インクジェット記録装置における吐出安定性に優れ、且つ高感度で硬化し、高画質で、更には膜強度の高い塗膜を様々な印字環境下においても形成することができる活性光線硬化型組成物、それを用いた活性光線硬化型インクジェットインク、画像形成方法及びインクジェット記録装置を提供することができた。
【図面の簡単な説明】
【００１９】
【図１】本発明のインクジェット記録装置における要部構成の一例を示す正面図である。
【図２】本発明のインクジェット記録装置における要部構成の他の一例を示す上面図である。
【符号の説明】
【００２０】
１  インクジェット記録装置
２  ヘッドキャリッジ
３  インクジェット記録ヘッド
３１  インク吐出口
４  照射手段
５  プラテン部
６  ガイド部材
７  蛇腹構造
Ｐ  記録材料
【発明を実施するための最良の形態】
【００２１】
以下、本発明を実施するための最良の形態について詳細に説明するが、本発明はこれらに限定されるものではない。【００２２】
本発明の活性光線硬化型組成物においては、末端ポリエーテル変性シリコーン系界面活性剤を含有することを特徴とするが、本発明に係る末端ポリエーテル変性シリコーン系界面活性剤としては、例えば、信越化学工業社製のＫＦ−６００４、Ｘ−２２−４２７２，４９５２，６２６６、ＥＦＫＡ社製のＥＦＫＡ−３２３２、ＥＦＫＡ−３０３３等が挙げられる。【００２３】
末端ポリエーテル変性シリコーン系界面活性剤としては、ＨＬＢ値が９〜３０であることが好ましい。更に好ましくは１２〜２５である。ＨＬＢ値が９以上であれば、本発明に係るドット径コントロールと金属製ヘッドノズルのインク濡れ性の両立を果たすことができ、又、３０以下であれば、十分な硬化性を得ることができる。【００２４】
本発明に係る末端ポリエーテル変性シリコーン界面活性剤の添加量は、活性光線硬化型組成物に対し、０．００１〜１０質量％であることが好ましい。【００２５】
ここで言うＨＬＢ値とは、親水性・親油性バランスを示す値であり、主として非イオン活性剤に適用され、油の乳化実験から経験的に１〜４０迄の数値が与えられている。数が小さいほど親油性が強く、大きいほど親水性が強いことを示す。実際には、曇数Ａを測定し下記換算式によって求められる。【００２６】
ＨＬＢ＝０．８９×（曇数Ａ）＋１．１１
曇数Ａは、シリコーン系界面活性剤０．５ｇをエタノール５ｍｌで溶解し、２５℃に保ちながら２％フェノール水溶液で滴定して求められる。液が混濁する時を終点とし、それまでに要した２％フェノール水溶液のｍｌ数を曇数Ａとする。【００２７】
以下、本発明の活性光線硬化型組成物の各構成要素について説明する。【００２８】
《光重合性化合物》
（オキセタン環を有する化合物）
本発明では、従来公知のオキセタン化合物を用いることができるが、中でも３位のみに置換基を有するオキセタン化合物を好ましく用いることができる。ここで、３位のみに置換基を有するオキセタン化合物としては、例えば特開２００１−２２０５２６号、同２００１−３１０９３７号に記載されるような公知のものを使用できる。【００２９】
３位のみに置換基を有する化合物としては、下記一般式（１）で示される化合物が挙げられる。【００３０】
【化１】
0005453808.tif 000002
【００３１】
式中、Ｒ1は、水素原子、メチル、エチル、プロピル、ブチル等の炭素数１〜６のアルキル基、炭素数１〜６のフルオロアルキル基、アリル基、アリール基、フリル基又はチエニル基である。Ｒ2はメチル、エチル、プロピル、ブチル等の炭素数１〜６個のアルキル基、１−プロペニル、２−プロペニル、２−メチル−１−プロペニル、２−メチル−２−プロペニル、１−ブテニル、２−ブテニル、３−ブテニル等の炭素数２〜６個のアルケニル基、フェニル、ベンジル、フルオロベンジル、メトキシベンジル、フェノキシエチル等の芳香環を有する基、エチルカルボニル、プロピルカルボニル、ブチルカルボニル等の炭素数２〜６個のアルキルカルボニル基、エトキシカルボニル、プロポキシカルボニル、ブトキシカルボニル等の炭素数２〜６個のアルコキシカルボニル基、又はエチルカルバモイル、プロピルカルバモイル、ブチルカルバモイル、ペンチルカルバモイル等の炭素数２〜６個のＮ−アルキルカルバモイル基等である。【００３２】
本発明で使用するオキセタン化合物としては、一般式（１）で示す様な１個のオキセタン環を有する化合物を使用することが、粘着性に優れ、低粘度で作業性に優れるため特に好ましい。【００３３】
２個のオキセタン環を有する化合物の一例としては、下記一般式（２）で示される化合物等が挙げられる。【００３４】
【化２】
0005453808.tif 000003
【００３５】
式中、Ｒ1は上記一般式（１）におけるそれと同様の基である。Ｒ3は、エチレン、プロピレン、ブチレン等の線状又は分枝状アルキレン基、ポリ（エチレンオキシ）、ポリ（プロピレンオキシ）等の線状又は分枝状ポリ（アルキレンオキシ）基、プロペニレン、メチルプロペニレン、ブテニレン等の線状又は分枝状不飽和炭化水素基、又はカルボニル基又はカルボニル基を含むアルキレン基、カルボキシル基を含むアルキレン基、カルバモイル基を含むアルキレン基等である。【００３６】
又、Ｒ3としては、下記一般式（３）、（４）及び（５）で示される基から選択される多価基も挙げることができる。【００３７】
【化３】
0005453808.tif 000004
【００３８】
一般式（３）において、Ｒ4は水素原子やメチル、エチル、プロピル、ブチル等の炭素数１〜４個のアルキル基、メトキシ、エトキシ、プロポキシ、ブトキシ等の炭素数１〜４個のアルコキシ基、塩素、臭素等のハロゲン原子、ニトロ基、シアノ基、メルカプト基、低級アルコキシカルボニル基、カルボキシル基又はカルバモイル基である。【００３９】
【化４】
0005453808.tif 000005
【００４０】
一般式（４）において、Ｒ5は酸素原子、硫黄原子、メチレン基、ＮＨ、ＳＯ、ＳＯ２、Ｃ（ＣＦ3）2又はＣ（ＣＨ3）2を表す。【００４１】
【化５】
0005453808.tif 000006
【００４２】
一般式（５）において、Ｒ6はメチル、エチル、プロピル、ブチル等の炭素数１〜４個のアルキル基又はアリール基である。ｎは０〜２０００の整数である。Ｒ7はメチル、エチル、プロピル、ブチルの炭素数１〜４個のアルキル基又はアリール基である。Ｒ7としては、更に下記一般式（６）で示される基から選択される基も挙げることができる。【００４３】
【化６】
0005453808.tif 000007
【００４４】
一般式（６）において、Ｒ8はメチル、エチル、プロピル、ブチル等の炭素数１〜４個のアルキル基又はアリール基である。ｍは０〜１００の整数である。【００４５】
２個のオキセタン環を有する化合物の具体例としては、下記例示化合物１、２が挙げられる。【００４６】
【化７】
0005453808.tif 000008
【００４７】
例示化合物１は、前記一般式（２）においてＲ1がエチル基、Ｒ3がカルボキシル基である化合物である。又、例示化合物２は、前記一般式（２）においてＲ1がエチル基、Ｒ3が前記一般式（５）でＲ6及びＲ7がメチル基、ｎが１である化合物である。【００４８】
２個のオキセタン環を有する化合物において、上記の化合物以外の好ましい例としては、下記一般式（７）で示される化合物がある。一般式（７）において、Ｒ1は前記一般式（１）のＲ1と同義である。【００４９】
【化８】
0005453808.tif 000009
【００５０】
又、３〜４個のオキセタン環を有する化合物の一例としては、下記一般式（８）で示される化合物が挙げられる。【００５１】
【化９】
0005453808.tif 000010
【００５２】
一般式（８）において、Ｒ1は前記一般式（１）におけるＲ1と同義である。Ｒ9としては、例えば下記Ａ〜Ｃで示される基等の炭素数１〜１２の分枝状アルキレン基、下記Ｄで示される基等の分枝状ポリ（アルキレンオキシ）基又は下記Ｅで示される基等の分枝状ポリシロキシ基等が挙げられる。ｊは３又は４である。【００５３】
【化１０】
0005453808.tif 000011
【００５４】
上記Ａにおいて、Ｒ10はメチル、エチル、プロピル等の低級アルキル基である。又、上記Ｄにおいて、ｐは１〜１０の整数である。【００５５】
３〜４個のオキセタン環を有する化合物の一例としては、例示化合物３が挙げられる。【００５６】
【化１１】
0005453808.tif 000012
【００５７】
更に、上記説明した以外の１〜４個のオキセタン環を有する化合物の例としては、下記一般式（９）で示される化合物が挙げられる。【００５８】
【化１２】
0005453808.tif 000013
【００５９】
一般式（９）において、Ｒ8は前記一般式（６）のＲ8と同義である。Ｒ11はメチル、エチル、プロピル、ブチル等の炭素数１〜４のアルキル基又はトリアルキルシリル基であり、ｒは１〜４である。【００６０】
本発明に係るオキセタン化合物の好ましい具体例としては、以下に示す例示化合物４、５、６がある。【００６１】
【化１３】
0005453808.tif 000014
【００６２】
上述したオキセタン環を有する各化合物の製造方法は、特に限定されず、従来知られた方法に従えばよく、例えばパティソン（Ｄ．Ｂ．Ｐａｔｔｉｓｏｎ，Ｊ．Ａｍ．Ｃｈｅｍ．Ｓｏｃ．３４５５，７９（１９５７））が開示している、ジオールからのオキセタン環合成法等がある。又、これら以外にも、分子量１，０００〜５，０００程度の高分子量を有する１〜４個のオキセタン環を有する化合物も挙げられる。これらの具体的化合物例としては、以下の例示化合物７、８、９が挙げられる。【００６３】
【化１４】
0005453808.tif 000015
【００６４】
本発明に係るオキセタン環を有する化合物については、２位置換オキセタン化合物も好ましく用いることができる。【００６５】
本発明の活性光線硬化型組成物では、下記一般式（１０）で表される２位が置換されているオキセタン環を分子中に少なくとも一つ有するオキセタン化合物を用いることが好ましい。【００６６】
【化１５】
0005453808.tif 000016
【００６７】
式中、Ｒ1〜Ｒ6は各々、水素原子又は置換基を表す。但し、Ｒ3〜Ｒ6で表される基の少なくとも一つは置換基である。Ｒ1〜Ｒ6で表される置換基としては、例えば弗素原子、炭素数１〜６個のアルキル基（例えば、メチル、エチル、プロピル、ブチル等）、炭素数１〜６個のフルオロアルキル基、アリル基、アリール基（例えば、フェニル、ナフチル等）、フリル基又はチエニル基を表す。又、これらの基は更に置換基を有してもよい。【００６８】
（分子中に１個のオキセタン環を有するオキセタン化合物）
更に上記一般式（１０）の中でも、下記一般式（１１）〜（１４）で表されるオキセタン環を有する化合物が好ましく用いられる。【００６９】
【化１６】
0005453808.tif 000017
【００７０】
式中、Ｒ1〜Ｒ6は各々、水素原子又は置換基を表し、Ｒ7、Ｒ8は各々、置換基を表し、Ｚは各々、独立で酸素又は硫黄原子、あるいは主鎖に酸素又は硫黄原子を含有してもよい２価の炭化水素基を表す。一般式（１１）〜（１４）のＲ1〜Ｒ6で表される置換基は前記一般式（１０）のＲ1〜Ｒ6で表される置換基と同義である。【００７１】
Ｒ7、Ｒ8で表される置換基としては、炭素数１〜６個のアルキル基（例えば、メチル、エチル、プロピル、ブチル等）、炭素数１〜６個のアルケニル基（例えば、１−プロペニル、２−プロペニル、２−メチル−１−プロペニル、２−メチル−２−プロペニル、１−ブテニル、２−ブテニル、３−ブテニル等）、アリール基（例えば、フェニル、ナフチル等）、アラルキル基（例えば、ベンジル、フルオロベンジル、メトキシベンジル等）、炭素数１〜６個のアシル基（例えば、プロピルカルボニル、ブチルカルボニル、ペンチルカルボニル等）、炭素数１〜６個のアルコキシカルボニル基（例えば、エトキシカルボニル、プロポキシカルボニル、ブトキシカルボニル等）、炭素数１〜６個のアルキルカルバモイル基（例えば、プロピルカルバモイル、ブチルカルバモイル、ペンチルカルバモイル等）、アルコキシカルバモイル基（例えば、エトキシカルバモイル等）を表す。【００７２】
Ｚで表される酸素又は硫黄原子、あるいは主鎖に酸素又は硫黄原子を含有してもよい２価の炭化水素基としては、アルキレン基（例えば、エチレン、トリメチレン、テトラメチレン、プロピレン、エチルエチレン、ペンタメチレン、ヘキサメチレン、ヘプタメチレン、オクタメチレン、ノナメチレン、デカメチレン等）、アルケニレン基（例えば、ビニレン、プロペニレン等）、アルキニレン基（例えば、エチニレン、３−ペンチニレン等）が挙げられ、又、前記のアルキレン基、アルケニレン基、アルキニレン基の炭素原子は酸素原子や硫黄原子に置き換わってもよい。【００７３】
上記の置換基の中でも、Ｒ1が低級アルキル基（例えば、メチル、エチル、プロピル等）が好ましく、特に好ましく用いられるのはエチル基である。又、Ｒ7及びＲ8としてはプロピル、ブチル、フェニル又はベンジル基が好ましく、Ｚは酸素又は硫黄原子を含まない炭化水素基（例えば、アルキレン基、アルケニレン基、アルキニレン基等）が好ましい。【００７４】
（分子中に２個以上のオキセタン環を有する化合物）
又、本発明では、下記一般式（１５）、（１６）で表されるような分子中に２個以上のオキセタン環を有する化合物を用いることができる。【００７５】
【化１７】
0005453808.tif 000018
【００７６】
式中、Ｚは前記一般式（１１）〜（１４）において用いられる基と同義であり、ｍは２〜４を表す。Ｒ1〜Ｒ6は各々水素原子、弗素原子、炭素数１〜６個のアルキル基（例えば、メチル、エチル、プロピル、ブチル等）、炭素数１〜６個のフルオロアルキル基、アリル基、アリール基（例えば、フェニル、ナフチル等）又はフリル基を表す。但し、一般式（１５）においては、Ｒ3〜Ｒ6の少なくとも一つは置換基である。【００７７】
Ｒ9は炭素数１〜１２の線形又は分岐アルキレン基、線形又は分岐ポリ（アルキレンオキシ）基、又は下記一般式（１８）、（１９）及び（２０）からなる群から選択される２価の基を表す。【００７８】
上記の炭素数１〜１２の分岐アルキレン基の一例としては、下記一般式（１７）で表されるアルキレン基が好ましく用いられる。【００７９】
【化１８】
0005453808.tif 000019
【００８０】
式中、Ｒ10は低級アルキル基（例えば、メチル、エチル、プロピル等）を表す。【００８１】
【化１９】
0005453808.tif 000020
【００８２】
式中、ｎは０又は１〜２０００の整数を表し、Ｒ12は炭素数１〜１０個のアルキル基（例えば、メチル、エチル、プロピル、ブチル、ペンチル、ヘキシル、ヘプチル、オクチル、ノニル等）を表し、Ｒ11は炭素数１〜１０個のアルキル基（例えば、メチル、エチル、プロピル、ブチル、ペンチル、ヘキシル、ヘプチル、オクチル、ノニル等）又は下記一般式（２１）で表される基を表す。【００８３】
【化２０】
0005453808.tif 000021
【００８４】
式中、ｊは０又は１〜１００の整数を表し、Ｒ13は炭素数１〜１０個のアルキル基（例えば、メチル、エチル、プロピル、ブチル、ペンチル、ヘキシル、ヘプチル、オクチル、ノニル等）を表す。【００８５】
【化２１】
0005453808.tif 000022
【００８６】
式中、Ｒ14は水素原子、炭素数１〜１０個のアルキル基（例えば、メチル、エチル、プロピル、ブチル、ペンチル、ヘキシル、ヘプチル、オクチル、ノニル等）、炭素数１〜１０個のアルコキシ基（例えば、メトキシ、エトキシ、プロポキシ、ブトキシ、ペントキシ等）、ハロゲン原子（例えば、弗素、塩素、臭素、沃素等）、ニトロ基、シアノ基、メルカプト基、アルコキシカルボニル基（例えば、メトキシカルボニル、エトキシカルボニル、ブトキシカルボニル等）又はカルボキシル基を表す。【００８７】
【化２２】
0005453808.tif 000023
【００８８】
式中、Ｒ15は酸素原子、硫黄原子、−ＮＨ−、−ＳＯ−、−ＳＯ2−、−ＣＨ2−、−Ｃ（ＣＨ3）2−又は−Ｃ（ＣＦ3）2−を表す。【００８９】
本発明で使用されるオキセタン環を有する化合物の好ましい部分構造の態様としては、例えば、上記一般式（１５）、（１６）において、Ｒ1が低級アルキル基（例えば、メチル、エチル、プロピル等）であることが好ましく、特に好ましくはエチル基である。又、Ｒ9としてはヘキサメチレン基、又は上記一般式（１９）において、Ｒ14が水素原子であるものが好ましく用いられる。【００９０】
上記一般式（１７）において、Ｒ10がエチル基、Ｒ12及びＲ13がメチル基、Ｚが酸素又は硫黄原子を含まない炭化水素基が好ましい。【００９１】
更に、本発明に係るオキセタン環を有する化合物の好ましい態様の一例としては、下記一般式（２２）で表される化合物が挙げられる。【００９２】
【化２３】
0005453808.tif 000024
【００９３】
式中、ｒは２５〜２００の整数であり、Ｒ16は炭素数１〜４のアルキル基（例えば、メチル、エチル、プロピル、ブチル等）又はトリアルキルシリル基を表す。Ｒ1、Ｒ3、Ｒ5、Ｒ6は、上記一般式（１０）においてＲ1〜Ｒ6で表される置換基と同義である。但し、Ｒ3〜Ｒ6の少なくとも一つは置換基である。【００９４】
以下、本発明に係る２位が置換されているオキセタン環を有する化合物の具体例を例示化合物１０〜２４として示すが、本発明はこれらに限定されない。【００９５】
例示化合物１０：ｔｒａｎｓ−３−ｔ−ブチル−２−フェニルオキセタン
例示化合物１１：３，３，４，４−テトラメチル−２，２−ジフェニルオキセタン
例示化合物１２：ジ［３−エチル（２−メトキシ−３−オキセタニル）］メチルエーテル
例示化合物１３：１，４−ビス（２，３，４，４−テトラメチル−３−エチル−オキセタニル）ブタン
例示化合物１４：１，４−ビス（３−メチル−３−エチルオキセタニル）ブタン
例示化合物１５：ジ（３，４，４−トリメチル−３−エチルオキセタニル）メチルエーテル
例示化合物１６：３−（２−エチル−ヘキシルオキシメチル）−２，２，３，４−テトラメチルオキセタン
例示化合物１７：２−（２−エチル−ヘキシルオキシ）−２，３，３，４，４−ペンタメチル−オキセタン
例示化合物１８：４，４′−ビス［（２，４−ジメチル−３−エチル−３−オキセタニル）メトキシ］ビフェニル
例示化合物１９：１，７−ビス（２，３，３，４，４−ペンタメチル−オキセタニル）ヘプタン）
例示化合物２０：オキセタニル・シルセスキオキサン
例示化合物２１：２−メトキシ−３，３−ジメチルオキセタン
例示化合物２２：２，２，３，３−テトラメチルオキセタン
例示化合物２３：２−（４−メトキシフェニル）−３，３−ジメチルオキセタン
例示化合物２４：ジ（２−（４−メトキシフェニル）−３−メチルオキセタン−３−イル）エーテル
本発明に係るオキセタン環を有する化合物の合成は、下記に記載の文献を参考に合成することができる。【００９６】
１）Ｈｕ  Ｘｉａｎｍｉｎｇ，Ｒｉｃｈａｒｄ  Ｍ．Ｋｅｌｌｏｇｇ，Ｓｙｎｔｈｅｓｉｓ，５３３〜５３８，Ｍａｙ（１９９５）
２）Ａ．Ｏ．Ｆｉｔｔｏｎ，Ｊ．Ｈｉｌｌ，Ｄ．Ｅｊａｎｅ，Ｒ．Ｍｉｌｌｅｒ，Ｓｙｎｔｈ．，１２，１１４０（１９８７）
３）  Ｔｏｓｈｉｒｏ  Ｉｍａｉ  ａｎｄ  Ｓｈｉｎｙａ  Ｎｉｓｈｉｄａ，Ｃａｎ．Ｊ．Ｃｈｅｍ．Ｖｏｌ．５９，２５０３〜２５０９（１９８１）
４）Ｎｏｂｕｊｉｒｏ  Ｓｈｉｍｉｚｕ，Ｓｈｉｎｔａｒｏ  Ｙａｍａｏｋａ，ａｎｄ  Ｙｕｈｏ  Ｔｓｕｎｏ，Ｂｕｌｌ．Ｃｈｅｍ．Ｓｏｃ．Ｊｐｎ．，５６，３８５３〜３８５４（１９８３）
５）Ｗａｌｔｅｒ  Ｆｉｓｈｅｒ  ａｎｄ  Ｃｙｒｉｌ  Ａ．Ｇｒｏｂ，Ｈｅｌｖ．Ｃｈｉｍ．Ａｃｔａ．，６１，２３３６（１９７８）
６）Ｃｈｅｍ．Ｂｅｒ．１０１，１８５０（１９６８）
７）”Ｈｅｔｅｒｏｃｙｃｌｉｃ  Ｃｏｍｐｏｕｎｄｓ  ｗｉｔｈ  Ｔｈｒｅｅ−  ａｎｄ  Ｆｏｕｒ−ｍｅｍｂｅｒｅｄ  Ｒｉｎｇｓ”，Ｐａｒｔ  Ｔｗｏ，Ｃｈａｐｔｅｒ  IX，Ｉｎｔｅｒｓｃｉｅｎｃｅ  Ｐｕｂｌｉｓｈｅｒｓ，Ｊｏｈｎ  Ｗｉｌｅｙ＆Ｓｏｎｓ，Ｎｅｗ  Ｙｏｒｋ（１９６４）
８）Ｂｕｌｌ．Ｃｈｅｍ．Ｓｏｃ．Ｊｐｎ．，６１，１６５３（１９８８）
９）Ｐｕｒｅ  Ａｐｐｌ．Ｃｈｅｍ．，Ａ２９（１０），９１５（１９９２）
１０）Ｐｕｒｅ  Ａｐｐｌ．Ｃｈｅｍ．，Ａ３０（２＆ａｍｐ；３），１８９（１９９３）
１１）特開平６−１６８０４号
１２）ドイツ特許１，０２１，８５８号
本発明に係るオキセタン環を有する化合物の活性光線硬化型インクジェットインク中における含有量は、１〜９７質量％が好ましく、より好ましくは３０〜９５質量％である。【００９７】
（エポキシ化合物）
本発明では、エポキシ化合物としてエポキシ基を有する化合物のモノマー及びそのオリゴマーの何れも使用できる。具体的には、従来公知の芳香族エポキシ化合物、脂環式エポキシ化合物及び脂肪族エポキシ化合物が挙げられる。尚、以下エポキシ化合物とは、モノマー又はそのオリゴマーを意味する。本発明におけるオリゴマーとしては、低分子量の化合物が好ましく、分子量が１，０００未満のオリゴマーがより好ましい。【００９８】
芳香族エポキシ化合物として好ましいものは、少なくとも１個の芳香族核を有する多価フェノールあるいはそのアルキレンオキシド付加体とエピクロルヒドリンとの反応によって製造されるジ又はポリグリシジルエーテルであり、例えばビスフェノールＡあるいはそのアルキレンオキシド付加体のジ又はポリグリシジルエーテル、水素添加ビスフェノールＡあるいはそのアルキレンオキシド付加体のジ又はポリグリシジルエーテル、並びにノボラック型エポキシ樹脂等が挙げられる。ここでアルキレンオキシドとしては、エチレンオキシド及びプロピレンオキシド等が挙げられる。【００９９】
脂環式エポキシ化合物としては、少なくとも１個のシクロへキセン又はシクロペンテン環等のシクロアルケン環を有する化合物を、過酸化水素、過酸等の適当な酸化剤でエポキシ化することによって得られるシクロヘキセンオキシド又はシクロペンテンオキシド含有化合物が好ましく、具体例としては以下に示す化合物等が挙げられる。【０１００】
脂肪族エポキシ化合物の好ましいものとしては、脂肪族多価アルコールあるいはそのアルキレンオキサイド付加体のジ又はポリグリシジルエーテル等があり、その代表例としては、エチレングリコールのジグリシジルエーテル、プロピレングリコールのジグリシジルエーテル又は１，６−ヘキサンジオールのジグリシジルエーテル等であるアルキレングリコールのジグリシジルエーテル、グリセリンあるいはそのアルキレンオキシド付加体のジ又はトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキシド付加体のジグリシジルエーテル等であるポリアルキレングリコールのジグリシジルエーテル等が挙げられる。ここでアルキレンオキシドとしては、エチレンオキシド及びプロピレンオキシド等が挙げられる。【０１０１】
更に、これらの化合物の他に、分子内に１個のオキシラン環を有するモノマーである脂肪族高級アルコールのモノグリシジルエーテル及びフェノール、クレゾールのモノグリシジルエーテル等も用いることができる。これらのエポキシ化合物の内、速硬化性を考慮すると、芳香族エポキシ化合物及び脂環式エポキシ化合物が好ましく、特に脂環式エポキシ化合物が好ましい。本発明では、上記エポキシ化合物の１種を単独で使用してもよいが、２種以上を適宜組み合わせて使用してもよい。【０１０２】
具体的には、脂環式エポキシ化合物が、下記一般式（Ａ）で表される化合物であることが好ましい。【０１０３】
【化２４】
0005453808.tif 000025
【０１０４】
式中、Ｒ100は置換基を表し、ｍ０は０〜２を表し、ｒ０は１〜３を表す。Ｌ0は主鎖に酸素原子又は硫黄原子を含んでもよい炭素数１〜１５のｒ０＋１価の連結基又は単結合を表す。【０１０５】
更に、前記一般式（Ａ）で表される化合物が下記一般式（Ｉ）〜（IV）から選ばれる少なくとも１種であることが好ましい。【０１０６】
【化２５】
0005453808.tif 000026
【０１０７】
式中、Ｒ101は置換基を表し、ｍ１は０〜２を表し、ｒ１は１〜３を表す。Ｌ1は主鎖に酸素原子又は硫黄原子を含んでもよい炭素数１〜１５のｒ１＋１価の連結基又は単結合を表す。【０１０８】
【化２６】
0005453808.tif 000027
【０１０９】
式中、Ｒ102は置換基を表し、ｍ２は０〜２を表し、ｒ２は１〜３を表す。Ｌ2は主鎖に酸素原子又は硫黄原子を含んでもよい炭素数１〜１５のｒ２＋１価の連結基又は単結合を表す。【０１１０】
【化２７】
0005453808.tif 000028
【０１１１】
式中、Ｒ200はオキシラン環のα、β位以外の脂肪族基を表し、ｍ３は０〜２を表す。Ｘ1は−（ＣＨ2）n0−又は−（Ｏ）n0−を表し、ｎ０は０又は１を表す。ｐ１、ｑ１は各々０又は１を表し同時に０となることはない。ｒ３は１〜３を表す。Ｌ3は主鎖に酸素原子又は硫黄原子を含んでもよい炭素数１〜１５のｒ３＋１価の分岐構造を有する連結基又は単結合を表す。【０１１２】
【化２８】
0005453808.tif 000029
【０１１３】
式中、Ｒ201はオキシラン環のα、β位以外の脂肪族基を表し、ｍ４は０〜２を表す。Ｘ2は−（ＣＨ2）n1−又は−（Ｏ）n1−を表し、ｎ１は０又は１を表す。ｐ２、ｑ２は各々０又は１を表し、同時に０となることはない。ｒ４は１〜３を表す。Ｌ4は主鎖に酸素原子又は硫黄原子を含んでもよい炭素数１〜１５のｒ４＋１価の分岐構造を有する連結基又は単結合を表す。【０１１４】
上記一般式（Ａ）、（Ｉ）又は（II）で表される脂環式エポキシ化合物について、更に説明する。【０１１５】
一般式（Ａ）、（Ｉ）又は（II）において、Ｒ100、Ｒ101、Ｒ102が表す置換基としては、ハロゲン原子（例えば、塩素、臭素、弗素等）、炭素数１〜６個のアルキル基（例えば、メチル、エチル、プロピル、ｉ−プロピル、ブチル等）、炭素数１〜６個のアルコキシ基（例えば、メトキシ、エトキシ、プロポキシ、ｉ−プロポキシ、ブトキシ、ｔ−ブトキシ等）、アシル基（例えば、アセチル、プロピオニル、トリフルオロアセチル等）、アシルオキシ基（例えば、アセトキシ、プロピオニルオキシ、トリフルオロアセトキシ等）、アルコキシカルボニル基（例えば、メトキシカルボニル、エトキシカルボニル、ｔ−ブトキシカルボニル等）等が挙げられる。置換基として好ましいのは、アルキル基、アルコキシ基、アルコキシカルボニル基である。【０１１６】
ｍ０、ｍ１、ｍ２は各々０〜２の整数を表すが、０又は１が好ましい。又、ｍ０、ｍ１、ｍ２は各々、同一分子内で異なってもよい。【０１１７】
Ｌ0は主鎖に酸素原子又は硫黄原子を含んでもよい炭素数１〜１５のｒ０＋１価の連結基あるいは単結合を、Ｌ1は主鎖に酸素原子又は硫黄原子を含んでもよい炭素数１〜１５のｒ１＋１価の連結基あるいは単結合を、Ｌ2は主鎖に酸素原子又は硫黄原子を含んでもよい炭素数１〜１５のｒ２＋１価の連結基あるいは単結合を表す。【０１１８】
主鎖に酸素原子又は硫黄原子を含んでもよい炭素数１〜１５の２価の連結基の例としては、以下の基及びこれらの基と−Ｏ−基、−Ｓ−基、−ＣＯ−基、−ＣＳ−基を複数組み合わせてできる基を挙げることができる。【０１１９】
メチレン基［−ＣＨ2−］
エチリデン基［＞ＣＨＣＨ3］
ｉ−プロピリデン［＞Ｃ（ＣＨ3）2］
１，２−エチレン基［−ＣＨ2ＣＨ2−］
１，２−プロピレン基［−ＣＨ（ＣＨ3）ＣＨ2−］
１，３−プロパンジイル基［−ＣＨ2ＣＨ2ＣＨ2−］
２，２−ジメチル−１，３−プロパンジイル基［−ＣＨ2Ｃ（ＣＨ3）2ＣＨ2−］
２，２−ジメトキシ−１，３−プロパンジイル基［−ＣＨ2Ｃ（ＯＣＨ3）2ＣＨ2−］
２，２−ジメトキシメチル−１，３−プロパンジイル基［−ＣＨ2Ｃ（ＣＨ2ＯＣＨ3）2ＣＨ2−］
１−メチル−１，３−プロパンジイル基［−ＣＨ（ＣＨ3）ＣＨ2ＣＨ2−］
１，４−ブタンジイル基［−ＣＨ2ＣＨ2ＣＨ2ＣＨ2−］
１，５−ペンタンジイル基［−ＣＨ2ＣＨ2ＣＨ2ＣＨ2ＣＨ2−］
オキシジエチレン基［−ＣＨ2ＣＨ2ＯＣＨ2ＣＨ2−］
チオジエチレン基［−ＣＨ2ＣＨ2ＳＣＨ2ＣＨ２−］
３−オキソチオジエチレン基［−ＣＨ2ＣＨ2ＳＯＣＨ2ＣＨ2−］
３，３−ジオキソチオジエチレン基［−ＣＨ2ＣＨ2ＳＯ2ＣＨ2ＣＨ2−］
１，４−ジメチル−３−オキサ−１，５−ペンタンジイル基［−ＣＨ（ＣＨ3）ＣＨ2ＯＣＨ（ＣＨ3）ＣＨ2−］
３−オキソペンタンジイル基［−ＣＨ2ＣＨ2ＣＯＣＨ2ＣＨ2−］
１，５−ジオキソ−３−オキサペンタンジイル基［−ＣＯＣＨ2ＯＣＨ2ＣＯ−］
４−オキサ−１，７−ヘプタンジイル基［−ＣＨ2ＣＨ2ＣＨ2ＯＣＨ2ＣＨ2ＣＨ2−］
３，６−ジオキサ−１，８−オクタンジイル基［−ＣＨ2ＣＨ2ＯＣＨ2ＣＨ2ＯＣＨ2ＣＨ2−］
１，４，７−トリメチル−３，６−ジオキサ−１，８−オクタンジイル基［−ＣＨ（ＣＨ3）ＣＨ2Ｏ−ＣＨ（ＣＨ3）ＣＨ2ＯＣＨ（ＣＨ3）ＣＨ2−］
５，５−ジメチル−３，７−ジオキサ−１，９−ノナンジイル基［−ＣＨ2ＣＨ2ＯＣＨ2Ｃ（ＣＨ3）2ＣＨ2ＯＣＨ2ＣＨ2−］
５，５−ジメトキシ−３，７−ジオキサ−１，９−ノナンジイル基［−ＣＨ2ＣＨ2ＯＣＨ2Ｃ（ＯＣＨ3）2ＣＨ2ＯＣＨ2ＣＨ2−］
５，５−ジメトキシメチル−３，７−ジオキサ−１，９−ノナンジイル基［−ＣＨ2ＣＨ2ＯＣＨ2Ｃ（ＣＨ2ＯＣＨ3）2ＣＨ2ＯＣＨ2ＣＨ2−］
４，７−ジオキソ−３，８−ジオキサ−１，１０−デカンジイル基［−ＣＨ2ＣＨ2Ｏ−ＣＯＣＨ2ＣＨ2ＣＯＯＣＨ2ＣＨ2−］
３，８−ジオキソ−４，７−ジオキサ−１，１０−デカンジイル基［−ＣＨ2ＣＨ2ＣＯＯＣＨ2ＣＨ2ＯＣＯＣＨ2ＣＨ2−］
１，３−シクロペンタンジイル基［−１，３−Ｃ5Ｈ8−］
１，２−シクロヘキサンジイル基［−１，２−Ｃ6Ｈ10−］
１，３−シクロヘキサンジイル基［−１，３−Ｃ6Ｈ10−］
１，４−シクロヘキサンジイル基［−１，４−Ｃ6Ｈ10−］
２，５−テトラヒドロフランジイル基［２，５−Ｃ4Ｈ6Ｏ−］
ｐ−フェニレン基［−ｐ−Ｃ6Ｈ4−］
ｍ−フェニレン基［−ｍ−Ｃ6Ｈ4−］
α，α′−ｏ−キシリレン基［−ｏ−ＣＨ2−Ｃ6Ｈ4−ＣＨ2−］
α，α′−ｍ−キシリレン基［−ｍ−ＣＨ2−Ｃ6Ｈ4−ＣＨ2−］
α，α′−ｐ−キシリレン基［−ｐ−ＣＨ2−Ｃ6Ｈ4−ＣＨ2−］
フラン−２，５−ジイル−ビスメチレン基［２，５−ＣＨ2−Ｃ4Ｈ2Ｏ−ＣＨ2−］
チオフェン−２，５−ジイル−ビスメチレン基［２，５−ＣＨ2−Ｃ4Ｈ2Ｓ−ＣＨ2−］
ｉ−プロピリデンビス−ｐ−フェニレン基［−ｐ−Ｃ6Ｈ4−Ｃ（ＣＨ3）2−ｐ−Ｃ6Ｈ4−］。【０１２０】
３価以上の連結基としては、以上に挙げた２価の連結基から任意の部位の水素原子を必要なだけ除いて出来る基及びそれらと−Ｏ−基、−Ｓ−基、−ＣＯ−基、−ＣＳ−基を複数組み合わせてできる基を挙げることができる。【０１２１】
Ｌ0、Ｌ1、Ｌ2は各々、置換基を有してもよい。置換基の例としては、ハロゲン原子（例えば、塩素、臭素、弗素等）、炭素数１〜６個のアルキル基（例えば、メチル、エチル、プロピル、ｉ−プロピル、ブチル等）、炭素数１〜６個のアルコキシ基（例えば、メトキシ、エトキシ、プロポキシ、ｉ−プロポキシ基、ブトキシ基、ｔ−ブトキシ等）、アシル基（例えば、アセチル、プロピオニル、トリフルオロアセチル等）、アシルオキシ基（例えば、アセトキシ、プロピオニルオキシ基、トリフルオロアセトキシ等）、アルコキシカルボニル基（例えば、メトキシカルボニル、エトキシカルボニル、ｔ−ブトキシカルボニル等）等が挙げられる。置換基として好ましくはアルキル基、アルコキシ基、アルコキシカルボニル基である。Ｌ0、Ｌ1、Ｌ2としては、各々、主鎖に酸素原子又は硫黄原子を含んでもよい炭素数１〜８の２価の連結基が好ましく、主鎖が炭素のみからなる炭素数１〜５の２価の連結基がより好ましい。【０１２２】
本発明においては、光重合性化合物としてオキセタン環を有する化合物及びエステル結合を二つ以上有する脂環式エポキシ化合物を含有する。好ましくは前記一般式（III）、（IV）の何れかで表される化合物である。【０１２３】
上記の式中、Ｒ200、Ｒ201が各々表す脂肪族基としては、炭素数１〜６個のアルキル基（例えば、メチル、エチル、プロピル、ｉ−プロピル、ブチル等）、炭素数３〜６個のシクロアルキル基（例えば、シクロプロピル、シクロブチル、シクロペンチル、シクロヘキシル等）、炭素数１〜６個のアルケニル基（例えば、ビニル、１−プロペニル、２−プロペニル、２−ブテニル、等）、炭素数１〜６個のアルキ二ル基（例えば、アセチレニル、１−プロピニル、２−プロピニル、２−ブチニル等）が挙げられる。好ましくは炭素数１〜３個のアルキル基であり、メチル基、エチル基がより好ましい。【０１２４】
ｍ３、ｍ４は各々０〜２を表すが、１以上が好ましい。【０１２５】
Ｘ1は−（ＣＨ2）n０−又は−（Ｏ）n０−を、Ｘ2は−（ＣＨ2）n1−又は−（Ｏ）n1−を表す。ｎ０、ｎ１は各々０又は１を表し、ｎ０、ｎ１が０の場合はＸ1、Ｘ2が存在しないことを表す。【０１２６】
ｍ３＋ｎ０又はｍ４＋ｎ１は、１以上が好ましい。【０１２７】
Ｌ3は主鎖に酸素原子又は硫黄原子を含んでもよい炭素数１〜１５のｒ３＋１価の分岐構造を有する連結基あるいは単結合を、Ｌ4は主鎖に酸素原子又は硫黄原子を含んでもよい炭素数１〜１５のｒ４＋１価の分岐構造を有する連結基あるいは単結合を表す。【０１２８】
主鎖に酸素原子又は硫黄原子を含んでもよい炭素数１〜１５の２価の連結基としては、以下の基及びこれらの基と−Ｏ−基、−Ｓ−基、−ＣＯ−基、−ＣＳ−基を複数組み合わせて出来る基を挙げることができる。【０１２９】
エチリデン基［＞ＣＨＣＨ3］
ｉ−プロピリデン［＞Ｃ（ＣＨ3）2］
２，２−ジメチル−１，３−プロパンジイル基［−ＣＨ2Ｃ（ＣＨ3）2ＣＨ2−］
２，２−ジメトキシ−１，３−プロパンジイル基［−ＣＨ2Ｃ（ＯＣＨ3）2ＣＨ2−］
２，２−ジメトキシメチル−１，３−プロパンジイル基［−ＣＨ2Ｃ（ＣＨ2ＯＣＨ3）2ＣＨ2−］
１−メチル−１，３−プロパンジイル基［−ＣＨ（ＣＨ3）ＣＨ2ＣＨ2−］
１，４−ジメチル−３−オキサ−１，５−ペンタンジイル基［−ＣＨ（ＣＨ3）ＣＨ2ＯＣＨ（ＣＨ3）ＣＨ2−］
１，４，７−トリメチル−３，６−ジオキサ−１，８−オクタンジイル基［−ＣＨ（ＣＨ3）ＣＨ2ＯＣＨ（ＣＨ3）ＣＨ2ＯＣＨ（ＣＨ3）ＣＨ2−］
５，５−ジメチル−３，７−ジオキサ−１，９−ノナンジイル基［−ＣＨ2ＣＨ2ＯＣＨ2Ｃ（ＣＨ3）2ＣＨ2ＯＣＨ2ＣＨ2−］
５，５−ジメトキシ−３，７−ジオキサ−１，９−ノナンジイル基［−ＣＨ2ＣＨ2ＯＣＨ2Ｃ（ＯＣＨ3）2ＣＨ2ＯＣＨ2ＣＨ2−］
５，５−ジメトキシメチル−３，７−ジオキサ−１，９−ノナンジイル基［−ＣＨ2ＣＨ2ＯＣＨ2Ｃ（ＣＨ2ＯＣＨ3）2ＣＨ2ＯＣＨ2ＣＨ2−］
ｉ−プロピリデンビス−ｐ−フェニレン基［−ｐ−Ｃ6Ｈ4−Ｃ（ＣＨ3）2−ｐ−Ｃ6Ｈ4−］。【０１３０】
３価以上の連結基としては、以上に挙げた２価の連結基から任意の部位の水素原子を必要なだけ除いて出来る基及びそれらと−Ｏ−基、−Ｓ−基、−ＣＯ−基、−ＣＳ−基を複数組み合わせてできる基を挙げることができる。【０１３１】
Ｌ3、Ｌ4は各々置換基を有してもよい。置換基の例としては、ハロゲン原子（例えば、塩素、臭素、弗素等）、炭素数１〜６個のアルキル基（例えば、メチル、エチル、プロピル、ｉ−プロピル、ブチル等）、炭素数１〜６個のアルコキシ基（例えば、メトキシ、エトキシ、プロポキシ、ｉ−プロポキシ、ブトキシ、ｔ−ブトキシ）、アシル基（例えば、アセチル、プロピオニル基、トリフルオロアセチル基、等）、アシルオキシ基（例えば、アセトキシ基、プロピオニルオキシ基、トリフルオロアセトキシ等）、アルコキシカルボニル基（例えば、メトキシカルボニル、エトキシカルボニル、ｔ−ブトキシカルボニル等）等が挙げられる。置換基として好ましいのは、ハロゲン原子、アルキル基、アルコキシ基である。【０１３２】
以下に、一般式（Ａ）、（Ｉ）、（II）、（III）、（IV）で表される化合物の化合物例を示す。【０１３３】
【化２９】
0005453808.tif 000030
【０１３４】
【化３０】
0005453808.tif 000031
【０１３５】
【化３１】
0005453808.tif 000032
【０１３６】
脂環式エポキシ化合物の添加量としては、活性光線硬化組成物に対し１０〜８０質量％含有することが好ましい。１０質量％以上であれば、硬化環境変化（例えば、温度、湿度）に対する硬化安定性を得ることができ、一方、８０質量％以下であれば、硬化後の膜物性として十分な強度を得ることができる。脂環式エポキシ化合物の１種を単独で使用してもよいが、２種以上を適宜組み合わせて使用してもよい。【０１３７】
又、これらの脂環式エポキシ化合物は、その製法は問わないが、例えば、丸善ＫＫ出版，第四版実験化学講座２０有機合成II，２１３頁〜，平成４年、Ｅｄ．ｂｙ  Ａｌｆｒｅｄ  Ｈａｓｆｎｅｒ：Ｔｈｅ  ｃｈｅｍｉｓｔｒｙ  ｏｆ  ｈｅｔｅｒｏｃｙｃｌｉｃ  ｃｏｍｐｏｕｎｄｓ−Ｓｍａｌｌ  Ｒｉｎｇ  Ｈｅｔｅｒｏｃｙｃｌｅｓ  ｐａｒｔ３  Ｏｘｉｒａｎｅｓ，Ｊｏｈｎ＆Ｗｉｌｅｙ  ａｎｄ  Ｓｏｎｓ，Ａｎ  Ｉｎｔｅｒｓｃｉｅｎｃｅ  Ｐｕｂｌｉｃａｔｉｏｎ，Ｎｅｗ  Ｙｏｒｋ，１９８５、吉村：接着，２９巻１２号，３２頁，１９８５、吉村：接着，３０巻５号，４２頁，１９８６、吉村：接着，３０巻７号，４２頁，１９８６、特開平１１−１００３７８号、特許２，９０６，２４５号、特許２，９２６，２６２号等の文献を参考にして合成できる。【０１３８】
本発明の活性光線硬化型組成物においては、エポキシ化合物として、エポキシ化脂肪酸エステル又はエポキシ化脂肪酸グリセライドを含有することも、好ましい態様の１つである。【０１３９】
エポキシ化脂肪酸エステル又はエポキシ化脂肪酸グリセライドを、オキセタン化合物／脂環式エポキシ化合物の系に併用することにより、ＡＭＥＳ及び感作性、皮膚刺激性、臭気等の安全・環境の観点で好ましいだけでなく、硬化環境（温度、湿度）により硬化収縮による皺の発生、硬化性・吐出性の不良等、従来からの問題点を解決することができる。【０１４０】
用いることのできるエポキシ化脂肪酸エステル、エポキシ化脂肪酸グリセライドとしては、脂肪酸エステル、脂肪酸グリセライドにエポキシ基を導入したものであれば、特に制限はなく用いられる。【０１４１】
エポキシ化脂肪酸エステルは、オレイン酸エステルをエポキシ化して製造されたもので、エポキシステアリン酸メチル、エポキシステアリン酸ブチル、エポキシステアリン酸オクチル等が用いられる。又、エポキシ化脂肪酸グリセライドは、同様に大豆油、亜麻仁油、ヒマシ油等をエポキシ化して製造されたもので、エポキシ化大豆油、エポキシ化亜麻仁油、エポキシ化ヒマシ油等が用いられる。【０１４２】
（オニウム塩）
本発明においては、光重合開始剤が活性光線照射によりベンゼンを発生しないオニウム塩型の光酸発生剤であることが好ましい。具体的には、下記一般式（３１）〜（３４）で表されるスルホニウム塩を挙げることができる。【０１４３】
【化３２】
0005453808.tif 000033
【０１４４】
式中、Ｒ21〜Ｒ37は各々、水素原子又は置換基を表す。但し、Ｒ21〜Ｒ23が同時に水素原子を表すことがなく、Ｒ24〜Ｒ27が同時に水素原子を表すことがなく、Ｒ28〜Ｒ31が同時に水素原子を表すことがなく、Ｒ32〜Ｒ37が同時に水素原子を表すことはない。Ｘ-は非求核性のアニオン残基を表す。【０１４５】
更に、前記一般式（３１）〜（３４）から選ばれるスルホニウム塩が、より具体的には下記一般式（３５）〜（４３）から選ばれる少なくとも１種であることが好ましい。【０１４６】
【化３３】
0005453808.tif 000034
【０１４７】
【化３４】
0005453808.tif 000035
【０１４８】
一般式（３５）〜（４３）において、Ｘ-は非求核性のアニオン残基を表す。【０１４９】
本発明における「活性光線照射によりベンゼンを発生しない」とは、実質的にベンゼンを発生しないことを指し、具体的にはインク組成物中にオニウム塩（光酸発生剤）を５質量％含有したインクを用いて、厚さ１５μｍで約１００ｍ2の画像を印字し、インク膜面を３０℃に保った状態で光酸発生剤が十分分解する量の活性光線を照射した際に、発生するベンゼンの量が５μｇ以下の極微量あるいは皆無であることを指す。該オニウム塩としては、スルホニウム塩あるいはヨードニウム塩が好ましく、Ｓ+又はＩ+と結合するベンゼン環に置換基をもつものであれば、上記条件を満たす。該スルホニム塩としては、前記一般式（３１）〜（３４）で表されるスルホニウム塩化合物が好ましく、Ｓ+と結合するベンゼン環に置換基を持つものであれば上記条件を満たす。【０１５０】
Ｒ21〜Ｒ37で表される置換基としては、好ましくは、メチル、エチル、プロピル、ｉ−プロピル、ブチル、ｉ−ブチル、ｔ−ブチル、ペンチル、ヘキシル等のアルキル基、メトキシ、エトキシ、プロポキシ、ブトキシ、ヘキシルオキシ、デシルオキシ、ドデシルオキシ等のアルコキシ基、アセトキシ、プロピオニルオキシ、デシルカルボニルオキシ、ドデシルカルボニルオキシ、メトキシカルボニル、エトキシカルボニル、ベンゾイルオキシ等のカルボニル基、フェニルチオ基、弗素、塩素、臭素、沃素等のハロゲン原子、シアノ基、ニトロ基、ヒドロキシル基等を挙げることができる。【０１５１】
非求核性のアニオン残基Ｘ-としては、Ｆ-、Ｃｌ-、Ｂｒ-、Ｉ-等のハロゲンイオン、Ｂ（Ｃ6Ｆ5）4-、Ｒ18ＣＯＯ-、Ｒ19ＳＯ3-、ＳｂＦ6-、ＡｓＦ６-、ＰＦ6-、ＢＦ4-等を挙げることができる。但し、Ｒ38及びＲ39は各々メチル、エチル、プロピル、ブチル等のアルキル基、弗素、塩素、臭素、沃素等のハロゲン原子、ニトロ基、シアノ基、メトキシ、エトキシ等のアルコキシ基等で置換されていもよいアルキル基又はフェニル基を表す。この中でも、安全性の観点からＢ（Ｃ6Ｆ5）4-、ＰＦ6-が好ましい。【０１５２】
上記化合物は、ＴＨＥ  ＣＨＥＭＩＣＡＬ  ＳＯＣＩＥＴＹ  ＯＦ  ＪＡＰＡＮ  Ｖｏｌ．７１  Ｎｏ．１１，１９９８年、有機エレクトロニクス材料研究会編「イメージング用有機材料」，ぶんしん出版（１９９３年）に記載の光酸発生剤と同様、公知の方法にて容易に合成することができる。【０１５３】
本発明においては、一般式（３１）〜（３４）で表されるスルホニウム塩が、前記一般式（３５）〜（４３）から選ばれるスルホニウム塩の少なくとも１種であることが特に好ましい。Ｘ-は非求核性のアニオン残基を表し、前述と同様である。【０１５４】
ヨードニウム塩も含めた例示化合物としては、前記一般式（３５）〜（４３）式のＸ-＝ＰＦ6-の他に下記の化合物が挙げられる。【０１５５】
【化３５】
0005453808.tif 000036
【０１５６】
【化３６】
0005453808.tif 000037
【０１５７】
【化３７】
0005453808.tif 000038
【０１５８】
（顔料）
本発明の活性光線硬化型インクジェットインクは、色材として顔料を含有する。好ましく用いることのできる顔料を、以下に列挙する。【０１５９】
Ｃ．Ｉ  Ｐｉｇｍｅｎｔ  Ｙｅｌｌｏｗ−１、３、１２、１３、１４、１７、４２、７４、８１、８３、８７、９３、９５、１０９、１２０、１２８、１３８、１３９、１５１、１６６、１８０、１８５、
Ｃ．Ｉ  Ｐｉｇｍｅｎｔ  Ｏｒａｎｇｅ−１６、３６、３８、
Ｃ．Ｉ  Ｐｉｇｍｅｎｔ  Ｒｅｄ−５、２２、３８、４８：１、４８：２、４８：４、４９：１、５３：１、５７：１、６３：１、１０１、１２２、１４４、１４６、１７７、１８５、
Ｃ．Ｉ  Ｐｉｇｍｅｎｔ  Ｖｉｏｌｅｔ−１９、２３、
Ｃ．Ｉ  Ｐｉｇｍｅｎｔ  Ｂｌｕｅ−１５：１、１５：３、１５：４、１８、６０、２７、２９、
Ｃ．Ｉ  Ｐｉｇｍｅｎｔ  Ｇｒｅｅｎ−７、３６、
Ｃ．Ｉ  Ｐｉｇｍｅｎｔ  Ｗｈｉｔｅ−６、１８、２１、
Ｃ．Ｉ  Ｐｉｇｍｅｎｔ  Ｂｌａｃｋ−７、
上記顔料の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。分散媒体として、光重合性化合物、その中でも最も粘度の低いモノマーを選択することが分散適性上好ましい。【０１６０】
顔料の分散は顔料粒子の平均粒径を０．０８〜０．５μｍとすることが好ましく、最大粒径は０．３〜１０μｍ、好ましくは０．３〜３μｍとなるよう、顔料、分散剤、分散媒体の選定、分散条件、濾過条件を適宜設定する。この粒径管理によってヘッドノズルの詰まりを抑制し、インクの保存安定性、透明性及び硬化感度を維持することができる。【０１６１】
本発明の活性光線硬化型インクジェットインクにおいては、色材濃度としてはインク全体の１〜１０質量％であることが好ましい。【０１６２】
顔料分散剤としては、塩基性のアンカー部を有するものを用いることが好ましく、且つ櫛形構造を有する高分子分散剤を用いることが更に好ましい。【０１６３】
用いることのできる顔料分散剤の具体例としては、Ａｖｅｃｉａ社製ソルスパース９０００、同１７０００、同１８０００、同１９０００、同２００００、同２４０００ＳＣ、同２４０００ＧＲ、同２８０００、同３２０００；味の素ファインテクノ社製アジスパーＰＢ８２１、同ＰＢ８２２；楠本化成社製ＰＬＡＡＤ  ＥＤ２１４、同ＥＤ２５１、ＤＩＳＰＡＲＬＯＮ  ＤＡ−３２５、同ＤＡ−２３４；ＥＦＫＡ社製ＥＦＫＡ−５２０７、同５２４４、同６２２０、同６２２５等が挙げられる。又、顔料分散剤と併せて顔料誘導体（シナジスト）を用いることができる、顔料誘導体の具体例としては、Ａｖｅｃｉａ社製ソルスパース５０００、同１２０００、同２２０００、ＥＦＫＡ社製ＥＦＫＡ−６７４６、同６７５０等が挙げられる。【０１６４】
本発明の活性光線硬化型組成物には、上記説明した以外に様々な添加剤を用いることができる。例えば、界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類を添加することができる。露光に伴い発生する臭気を改善する目的で、公知のあらゆる香料や消臭剤を用いることができ、代表的なものとしては、ローズマリー油、α−フェニルエタノール、フルフラール、ペリオトロープ、ベンジルプロピオネート等の香料、バナナ香料、バニラ香料、ミント香料等の各種調合香料などが挙げられる。又、保存安定性を改良する目的で、公知のあらゆる塩基性化合物を用いることができるが、代表的なものとして塩基性アルカリ金属化合物、塩基性アルカリ土類金属化合物、アミン等の塩基性有機化合物などが挙げられる。又、ラジカル・カチオンのハイブリッド型硬化インクとすることも可能である。【０１６５】
塩基性化合物も添加することができる。塩基性化合物を含有することで、吐出安定性が良好となるばかりでなく、低湿下においても硬化収縮による皺の発生が抑制される。塩基性化合物としては公知のあらゆるものを用いることができるが、代表的なものとして塩基性アルカリ金属化合物、塩基性アルカリ土類金属化合物、アミンなどの塩基性有機化合物などが挙げられる。【０１６６】
上記塩基性アルカリ金属化合物としては、アルカリ金属の水酸化物（例えば、水酸化リチウム、水酸化ナトリウム、水酸化カリウム等）、アルカリ金属の炭酸塩（例えば、炭酸リチウム、炭酸ナトリウム、炭酸カリウム等）、アルカリ金属のアルコラート（例えば、ナトリウムメトキシド、ナトリウムエトキシド、カリウムメトキシド、カリウムエトキシド等）が挙げられる。前記の塩基性アルカリ土類金属化合物としては、同様にアルカリ土類金属の水酸化物（例えば、水酸化マグネシウム、水酸化カルシウム等）、アルカリ土類金属の炭酸塩（例えば、炭酸マグネシウム、炭酸カルシウム等）、アルカリ土類金属のアルコラート（例えば、マグネシウムメトキシド等）が挙げられる。【０１６７】
塩基性有機化合物としては、アミン並びにキノリン及びキノリジン等、含窒素複素環化合物などが挙げられるが、これらの中でも、光重合性モノマーとの相溶性の面からアミンが好ましく、例えば、オクチルアミン、ナフチルアミン、キシレンジアミン、ジベンジルアミン、ジフェニルアミン、ジブチルアミン、ジオクチルアミン、ジメチルアニリン、キヌクリジン、トリブチルアミン、トリオクチルアミン、テトラメチルエチレンジアミン、テトラメチル−１，６−ヘキサメチレンジアミン、ヘキサメチレンテトラミン及びトリエタノールアミン等が挙げられる。【０１６８】
塩基性化合物を存在させる際の濃度は、光重合性モノマーの総量に対して１０〜１０００質量ｐｐｍ、特に２０〜５００質量ｐｐｍの範囲であることが好ましい。尚、塩基性化合物は単独で使用しても複数を併用して使用してもよい。【０１６９】
本発明の活性光線硬化型インクジェットインクは、活性光線硬化型組成物の２５℃における粘度が７〜４０ｍＰａ・ｓであることが、硬化環境（温度・湿度）に関係なく吐出が安定し、良好な硬化性を得るために好ましい。【０１７０】
《記録材料》
本発明で用いることのできる記録材料としては、通常の非コート紙、コート紙などの他、いわゆる軟包装に用いられる各種非吸収性のプラスチック及びそのフィルムを用いることができ、各種プラスチックフィルムとしては、例えば、ＰＥＴ（ポリエチレンテレフタレート）フィルム、ＯＰＳ（延伸ポリスチレン）フィルム、ＯＰＰ（延伸ポリプロピレン）フィルム、ＯＮｙ（延伸ナイロン）フィルム、ＰＶＣ（ポリ塩化ビニリデン）フィルム、ＰＥ（ポリエチレン）フィルム、ＴＡＣ（トリアセチルセルロース）フィルムを挙げることができる。その他のプラスチックとしては、ポリカーボネート、アクリル樹脂、ＡＢＳ（アクリル・ブテン・スチレン）樹脂、ポリアセタール、ＰＶＡ（ポリビニルアルコール）、ゴム類などが使用できる。又、金属類やガラス類も適用可能である。包装の費用や生産コスト等の記録材料のコスト、プリントの作製効率、各種のサイズのプリントに対応できる等の点で、長尺（ウェブ）の記録材料を使用する方が有利である。【０１７１】
《画像形成方法》
次に、本発明の画像形成方法について説明する。【０１７２】
本発明の画像形成方法においては、上記活性光線硬化型インクジェットインクをインクジェット記録方式により記録材料上に吐出、描画し、次いで紫外線などの活性光線を照射してインクを硬化させる方法が好ましい。【０１７３】
（インク着弾後の総インク膜厚）
本発明では、記録材料上にインクが着弾し、活性光線を照射して硬化した後の総インク膜厚が２〜２５μｍであることが好ましい。スクリーン印刷分野の活性光線硬化型インクジェット記録では、総インク膜厚が２５μｍを超えているのが現状であるが、記録材料が薄いプラスチック材料であることが多い軟包装印刷分野では、前述した記録材料のカール・皺の問題でだけでなく、印刷物全体の腰・質感が変わってしまうという問題が有るため、過剰な膜厚のインク吐出は好ましくない。尚、ここで「総インク膜厚」とは、記録材料に描画されたインクの膜厚の最大値を意味し、単色でも、それ以外の２色重ね（２次色）、３色重ね、４色重ね（白インクベース）のインクジェット記録方式で記録を行った場合でも総インク膜厚の意味するところは同様である。【０１７４】
（インクの吐出条件）
インクの吐出条件としては、記録ヘッド及びインクを３５〜１００℃に加熱し、吐出することが吐出安定性の点で好ましい。活性光線硬化型インクジェットインクは温度変動による粘度変動幅が大きく、粘度変動は、そのまま液滴サイズ、液滴射出速度に大きく影響を与え、画質劣化を起こすため、インク温度を上げながら、その温度を一定に保つことが必要である。インク温度の制御幅としては、設定温度±５℃、好ましくは設定温度±２℃、更に好ましくは設定温度±１℃である。又、本発明では、各ノズルより吐出する液滴量が２〜１５ｐｌであることが好ましい。【０１７５】
（インク着弾後の光照射条件）
本発明の画像形成方法においては、活性光線の照射条件として、インク着弾後０．００１〜１秒の間に活性光線が照射されることが好ましく、より好ましくは０．００１〜０．５秒である。高精細な画像を形成するためには、照射タイミングが出来るだけ早いことが特に重要となる。【０１７６】
上記光照射は可視光照射、紫外線照射であってもよく、特に紫外線照射が好ましい。紫外線照射を行う場合、紫外線照射量は１００ｍＪ／ｃｍ2以上、好ましくは５００ｍＪ／ｃｍ2以上であり、又、１０，０００ｍＪ／ｃｍ2以下、好ましくは５，０００ｍＪ／ｃｍ2以下の範囲で行う。かかる程度の範囲内における紫外線照射量であれば、十分硬化反応を行うことができ、又、紫外線照射によって着色剤が退色してしまうことも防止できるので有利である。紫外線照射は、メタルハライドランプ、キセノンランプ、カーボンアーク灯、ケミカルランプ、低圧水銀ランプ、高圧水銀ランプ等のランプが挙げられる。例えばＦｕｓｉｏｎ  Ｓｙｓｔｅｍ社製：Ｈランプ、Ｄランプ、Ｖランプ等の市販されているものを用いて行うことができる。【０１７７】
メタルハライドランプは高圧水銀ランプ（主波長は３６５ｎｍ）に比べてスペクトルが連続しており、２００〜４５０ｎｍの範囲で発光効率が高く、且つ長波長域が豊富である。従って、本発明の活性光線硬化型組成物の様に顔料を使用している場合はメタルハライドランプが適している。【０１７８】
活性光線の照射方法として、その基本的な方法が特開昭６０−１３２７６７号に開示されている。これによると、ヘッドユニットの両側に光源を設け、シャトル方式でヘッドと光源を走査する。照射はインク着弾後、一定時間を置いて行われることになる。更に、駆動を伴わない別光源によって硬化を完了させる。米国特許６，１４５，９７９号では、照射方法として光ファイバーを用いた方法や、コリメートされた光源をヘッドユニット側面に設けた鏡面に当て、記録部へＵＶ光を照射する方法が開示されている。本発明においては、これらの何れの照射方法も用いることが出来る。【０１７９】
又、活性光線の照射を２段階に分け、まずインク着弾後０．００１〜２秒の間に前述の方法で活性光線を照射し、且つ全印字終了後、更に活性光線を照射する方法も好ましい態様の一つである。活性光線の照射を２段階に分けることで、よりインク硬化の際に起こる記録材料の収縮を抑えることが可能となる。【０１８０】
従来、ＵＶインクジェット方式では、インク着弾後のドット広がり、滲みを抑制するために、光源の総消費電力が１ｋＷ・ｈｒを超える高照度の光源が用いられるのが通常であった。しかしながら、これらの光源を用いると、特にシュリンクラベル等への印字では、記録材料の収縮が余りにも大きく、実質上使用できないのが現状であった。【０１８１】
本発明では、２５４ｎｍの波長領域に最高照度をもつ活性光線を用いることが好ましく、総消費電力が１ｋＷ・ｈｒ以上の光源を用いても、高精細な画像を形成でき、且つ記録材料の収縮も実用上許容レベル内に収められる。更に、活性光線を照射する光源の総消費電力が１ｋＷ・ｈｒ未満であることが好ましい。総消費電力が１ｋＷ・ｈｒ未満の光源としては、蛍光管、冷陰極管、熱陰極管、ＬＥＤ等があるが、これらに限定されない。【０１８２】
《インクジェット記録装置》
次いで、本発明のインクジェット記録装置（以下、単に記録装置と言う）について、図面を適宜参照しながら説明する。尚、図面の記録装置は、あくまでも本発明の記録装置の一態様であり、本発明の記録装置はこの図面に限定されない。【０１８３】
図１は、本発明の記録装置の要部構成を示す正面図である。記録装置１はヘッドキャリッジ２、記録ヘッド３、照射手段４、プラテン部５等を備えて構成される。この記録装置１は、記録材料Ｐの下にプラテン部５が設置されている。プラテン部５は、紫外線を吸収する機能を有しており、記録材料Ｐを通過して来た余分な紫外線を吸収する。その結果、高精細な画像を非常に安定に再現できる。【０１８４】
記録材料Ｐはガイド部材６に案内され、搬送手段（図示せず）の作動により、図１における手前から奥の方向に移動する。ヘッド走査手段（図示せず）は、ヘッドキャリッジ２を図１におけるＹ方向に往復移動させることにより、ヘッドキャリッジ２に保持された記録ヘッド３の走査を行う。【０１８５】
ヘッドキャリッジ２は記録材料Ｐの上側に設置され、記録材料Ｐ上の画像印刷に用いる色の数に応じて後述する記録ヘッド３を複数個、吐出口を下側に配置して収納する。ヘッドキャリッジ２は、図１におけるＹ方向に往復自在な形態で記録装置１本体に対して設置されており、ヘッド走査手段の駆動により、図１におけるＹ方向に往復移動する。【０１８６】
尚、図１ではヘッドキャリッジ２が、イエロー（Ｙ）、マゼンタ（Ｍ）、シアン（Ｃ）、ブラック（Ｋ）、ライトイエロー（Ｌｙ）、ライトマゼンタ（Ｌｍ）、ライトシアン（Ｌｃ）、ライトブラック（Ｌｋ）の記録ヘッド３を収納するものとして描図を行っているが、実施の際にはヘッドキャリッジ２に収納される記録ヘッド３の色数は適宜決められるものである。【０１８７】
記録ヘッド３は、インク供給手段（図示せず）により供給された活性光線硬化型インクジェットインク（例えばＵＶ硬化インク）を、内部に複数個備えられた吐出手段（図示せず）の作動により、吐出口から記録材料Ｐに向けて吐出する。記録ヘッド３により吐出されるＵＶインクは色材、重合性モノマー、開始剤等を含んで組成されており、紫外線の照射を受けることで開始剤が触媒として作用することに伴うモノマーの架橋、重合反応によって硬化する性質を有する。【０１８８】
記録ヘッド３は記録材料Ｐの一端からヘッド走査手段の駆動により、図１におけるＹ方向に記録材料Ｐの他端まで移動するという走査の間に、記録材料Ｐにおける一定の領域（着弾可能領域）に対してＵＶ硬化インクをインク滴として吐出し、該着弾可能領域にインク滴を着弾させる。【０１８９】
上記走査を適宜回数行い、１領域の着弾可能領域に向けてＵＶ硬化インクの吐出を行った後、搬送手段で記録材料Ｐを図１における手前から奥方向に適宜移動させ、再びヘッド走査手段による走査を行いながら、記録ヘッド３により上記着弾可能領域に対し、図１における奥方向に隣接した次の着弾可能領域に対してＵＶインクの吐出を行う。【０１９０】
上述の操作を繰り返し、ヘッド走査手段及び搬送手段と連動して記録ヘッド３からＵＶ硬化インクを吐出することにより、記録材料Ｐ上に画像が形成される。【０１９１】
照射手段４は、特定の波長領域の紫外線を安定した露光エネルギーで発光する紫外線ランプ及び特定の波長の紫外線を透過するフィルターを備えて構成される。ここで、紫外線ランプとしては、水銀ランプ、メタルハライドランプ、エキシマーレーザー、紫外線レーザー、冷陰極管、熱陰極管、ブラックライト、ＬＥＤ（Ｌｉｇｈｔ  Ｅｍｉｔｔｉｎｇ  Ｄｉｏｄｅ）等が適用可能であり、帯状のメタルハライドランプ、冷陰極管、熱陰極管、水銀ランプもしくはブラックライトが好ましい。特に波長２５４ｎｍの紫外線を発光する低圧水銀ランプ、熱陰極管、冷陰極管及び殺菌灯が、滲み防止、ドット径制御を効率よく行えるので好ましい。ブラックライトを照射手段４の放射線源に用いることで、ＵＶ硬化インクを硬化するための照射手段４を安価に作製することができる。【０１９２】
照射手段４は、記録ヘッド３がヘッド走査手段の駆動による１回の走査によってＵＶ硬化インクを吐出する着弾可能領域の内、記録装置（ＵＶインクジェットプリンタ）１で設定できる最大のものとほぼ同じ形状か、着弾可能領域よりも大きな形状を有する。【０１９３】
照射手段４はヘッドキャリッジ２の両脇に、記録材料Ｐに対してほぼ平行に、固定して設置される。【０１９４】
前述したようにインク吐出部の照度を調整する手段としては、記録ヘッド３全体を遮光することは勿論であるが、加えて照射手段４と記録材料Ｐの距離ｈ１より、記録ヘッド３のインク吐出部３１と記録材料Ｐとの距離ｈ２を大きくしたり（ｈ１＜ｈ２）、記録ヘッド３と照射手段４との距離ｄを離したり（ｄを大きく）することが有効である。又、記録ヘッド３と照射手段４の間を蛇腹構造７にすると更に好ましい。【０１９５】
ここで、照射手段４で照射される紫外線の波長は、照射手段４に備えられた紫外線ランプ又はフィルターを交換することで適宜変更することができる。【０１９６】
本発明の活性光線硬化型インクジェットインクは、ラインヘッドタイプの記録装置を用いて画像形成することも可能である。【０１９７】
図２は、インクジェット記録装置の要部構成の他の一例を示す上面図である。【０１９８】
図２で示したインクジェット記録装置はラインヘッド方式と呼ばれており、ヘッドキャリッジ２に、各色のインクジェット記録ヘッド３を、記録材料Ｐの全幅をカバーするようにして、複数個、固定配置されている。【０１９９】
一方、ヘッドキャリッジ２の下流側には、同じく記録材料Ｐの全幅をカバーするようにして、インク印字面全域をカバーするように配置されている照射手段４が設けられている。照明手段４に用いられる紫外線ランプは、図１に記載したのと同様のものを用いることができる。【０２００】
このラインヘッド方式では、ヘッドキャリッジ２及び照射手段４は固定され、記録材料Ｐのみが搬送されて、インク吐出及び硬化を行って画像形成を行う。尚、記録材料Ｐは３５〜６０℃に加温することが望ましい。
【実施例】
【０２０１】
以下に本発明の実施例を挙げて具体的に説明するが、本発明の実施態様はこれらの例に限定されるものではない。尚、特に断りない限り、表などの記載も含め、実施例中の「％」は「質量％」を、「部」は「質量部」を示す。【０２０２】
実施例１
《硬化型組成物の調製》
光重合性化合物、光重合開始剤、シリコーン系界面活性剤、塩基性化合物及び下記顔料を、表１に示すように添加、溶解させて硬化型組成物１〜２０を調製した。【０２０３】
（顔料）
粗製銅フタロシアニン（東洋インク製造社製：銅フタロシアニン）２５０部、塩化ナトリウム２，５００部及びポリエチレングリコール（東京化成社製：ポリエチレングリコール３００）１６０部をスチレン製１ガロンニーダー（井上製作所社製）に仕込み、３時間混練した。次に、混合物を２．５リットルの温水に投入し、約８０℃に加熱しながらハイスピードミキサーで約１時間撹拌してスリラー状とした後、濾過、水洗を５回繰り返して塩化ナトリウム及び溶剤を除いた。次いで、スプレードライにより乾燥して処理済み顔料を得た。【０２０４】
【表１】
0005453808.tif 000039
【０２０５】
表１に記載の各化合物、表示は以下の通りである。また、表１に記載の数値は、質量％を表す。【０２０６】
（光重合性化合物）
〈オキセタン化合物〉
＊１：２−メトキシ−３，３−ジメチルオキセタン
ＯＸＴ２２１：ジ〔１−エチル（３−オキセタニル）〕メチルエーテル（東亞合成社製）
ＯＸＴ１０１：３−エチル−３−ヒドロキシメチルオキセタン（東亞合成社製）
〈エポキシ化合物〉
２０２１Ｐ：セロキサイド２０２１Ｐ（ダイセル化学工業社製）
Ｖｆ：Ｖｉｋｏｆｌｅｘ７０１０（ＡＴＯＦＩＮＡ社製）
〈光重合開始剤〉
ＵＶＩ：ＵＶＩ６９９２、プロピオンカーボネート５０％液（ダウ・ケミカル社製）
＊２：一般式（４０）のＰＦ６−塩
＊３：一般式（４３）のＰＦ６−塩
〈塩基性化合物〉
ＴＩＰＡ：トリ−ｉ−プルパノールアミン
ＴＢＡ：トリブチルアミン
尚、シリコーン系界面活性剤については下記表２に示す通りである。【０２０７】
【表２】
0005453808.tif 000040
【０２０８】
《硬化型組成物の性能評価》
得られた硬化型組成物について、以下の各性能を評価した。【０２０９】
〔硬化感度〕
各硬化型組成物を、合成紙（ユポ・コーポレーション社製：合成紙ユポＦＧＳ）に膜厚が３μｍになるように塗布した後、紫外線光量を変化させて紫外線を照射し、照射後、塗布硬化膜を爪で擦り、膜が剥がれる時の照射エネルギー（ｍＪ／ｃｍ2）をもって、硬化感度とし、得られた結果を表３に示す。【０２１０】
〔擦傷耐性〕
各硬化型組成物を、合成紙（合成紙ユポＦＧＳ：前出）に膜厚が８０μｍになるように塗布した後、熱陰極管（ニッポ社製、特注品）２００Ｗ電源を用い、１８０ｍＷ／ｃｍ2の光量を照射し、硬化物を得た。この硬化物について、下記の基準に従って擦傷耐性を評価し、得られた結果を表３に示す。【０２１１】
５：強く擦っても傷が付かない
４：強く擦ると傷が付くが、使用上許容される上限レベル
３：強く擦ると傷が付くが、使用上許容される下限レベル
２：強く擦ると傷が付き、使用上許されないレベル
１：弱く擦っても傷が付く
《活性光線硬化型インクジェットインクの調製》
表１に記載の組み合わせで各光重合性化合物をステンレスビーカーに入れ、６５℃のホットプレート上で加熱しながら１時間かけて撹拌、混合して溶解させた。次いで、この溶液に、表１に記載の顔料（粗製銅フタロシアニン）を直径１ｍｍのジルコニアビーズ２００ｇと共にポリ瓶に入れ密栓し、ペイントシェーカーにて２時間分散処理を行った。次いで、ジルコニアビーズを取り除き、各光重合開始剤、塩基性化合物、シリコーン系界面活性剤等を表１に記載の組み合わせで添加し、これをプリンター目詰まり防止のため０．８μｍメンブランフィルターで濾過して、活性光線硬化型インクジェットインク（以下、単にインクジェットインクあるいはインクともいう）１〜２０を調製した。【０２１２】
〔インクジェット記録装置による画像形成〕
ピエゾ型インクジェットノズル（金属製）を備えた図１に記載の構成からなるインクジェット記録装置に、上記調製した各インクジェットインクをそれぞれ装填し、巾６００ｍｍ、長さ２０ｍの長尺の記録材料（ユポＦＧＳ：ユポ・コーポレーション社製合成紙）へ、下記の画像記録を連続して行った。【０２１３】
インク供給系はインクタンク、供給パイプ、ヘッド直前の前室インクタンク、フィルター付き配管、ピエゾヘッドから成り、前室タンクからヘッド部分まで断熱して５０℃の加温を行った。尚、各インクジェットインクの粘度に合わせてヘッド部を加温し、２〜１５ｐｌの液滴量のマルチサイズドットを７２０×７２０ｄｐｉ（ｄｐｉは、２．５４ｃｍ当たりのドット数を表す）の解像度で吐出できるよう駆動して、上記インクジェットインクを連続吐出した。又、記録材料は面ヒーターにより４０℃に加温した。着弾した後、キャリッジ両脇の熱陰極管（ニッポ社製の特注品）２００Ｗ電源の光源を用い、１８０ｍＷ／ｃｍ2の光量を照射し瞬時（着弾後０．５秒未満）に硬化させた。画像記録後に、総インク膜厚を測定したところ、２〜６０μｍの範囲であった。【０２１４】
尚、各照射光源の照度は岩崎電機社製のＵＶＰＦ−Ａ１を用いて２５４ｎｍの積算照度を測定した。【０２１５】
〔汚れ耐性の評価〕
連続吐出を１０分間行った後の印字画像について、その非画像部をルーペで拡大し、インクの汚れがないか目視観察し、下記の基準に従って汚れ耐性を評価した。【０２１６】
◎：汚れは認められない
○：僅かに汚れが認められるが、実用的には問題ないレベル
△：一部に実用的には問題なレベルの汚れが認められる
×：ほぼ全面に汚れが認められ、実用的には問題のレベル
以上により得られた各評価結果を、表３に示す。【０２１７】
【表３】
0005453808.tif 000041
【０２１８】
表３に記載の結果より明らかな様に、本発明の硬化組成物を用いて形成した画像は、感度低下もなく、硬化膜強度が改善されており、また、本発明のインクジェットインクを用いて形成した画像は、汚れ耐性に優れていることが分かる。【０２１９】
実施例２
《活性光線硬化型インクジェットインクセットの調製》
分散剤（ＰＢ８２２：味の素ファインテクノ社製）と、表４に記載の各光重合性化合物をステンレスビーカーに入れ、６５℃のホットプレート上で加熱しながら１時間かけて撹拌、混合して溶解させた。次いで、この溶液に下記各種顔料をそれぞれ添加した後、直径１ｍｍのジルコニアビーズ２００ｇと共にポリ瓶に入れ密栓し、ペイントシェーカーにて２時間分散処理を行った。次いで、ジルコニアビーズを取り除き、各光重合開始剤、塩基性化合物、シリコーン系界面活性剤等を表４に記載の組合せで添加し、これをプリンター目詰まり防止のため０．８μｍメンブランフィルターで濾過して、活性光線硬化型インクセット（以下、単にインクセットともいう）２１〜３６を調製した。【０２２０】
【表４】
0005453808.tif 000042
【０２２１】
なお、顔料としては、下記の各顔料を３質量部使用して、ブラックインク（Ｋ）、シアンインク（Ｃ）、マゼンタインク（Ｍ）、イエローインク（Ｙ）を調製した。更に、表４に記載の構成から顔料の添加量のみを０．６質量部に変更した以外は同様にして、ライトブラックインク（Ｌｋ）、ライトシアンインク（Ｌｃ）、ライトマゼンタインク（Ｌｍ）、ライトイエローインク（Ｌｙ）を調製し、これら８種類のインクにより、インクセットを構成した。【０２２２】
Ｋ：Ｃ．Ｉ．ｐｉｇｍｅｎｔ  Ｂｌａｃｋ  ７
Ｃ：Ｃ．Ｉ．ｐｉｇｍｅｎｔ  Ｂｌｕｅ  １５：３
Ｍ：Ｃ．Ｉ．ｐｉｇｍｅｎｔ  Ｒｅｄ  ５７：１
Ｙ：Ｃ．Ｉ．ｐｉｇｍｅｎｔ  Ｙｅｌｌｏｗ  １３
また、表４に記載の化合物のうち、＊１、＊２、ＯＸＴ２２１、ＯＸＴ１０１、２０２１Ｐ、Ｖｆ、ＵＶＩ、ＴＩＰＡ、ＴＢＡ及び各シリコーン系界面活性剤（ＳＡ−１〜ＳＡ−６）については、表１に関係した事項で説明した通りである。【０２２３】
その他の略称で記載した各化合物の詳細は、以下の通りである。【０２２４】
ＯＸＴ２１２：３−エチル−３−（２−エチルヘキシロキシメチル）オキセタン（東亞合成社製）
ＭＤＰ：スミライザーＭＤＰ−Ｓ〔住友化学社製２，２′−メチレンビス（４−メチル−６−ｔ−ブチルフェノール）〕
ＬＩ：リナロール（香料）
ＰＢ８２２：分散剤、味の素ファインテクノ社製
《インクジェット記録装置による画像形成》
ピエゾ型インクジェットノズル（金属製）を備えた図１に記載の構成からなるインクジェット記録装置に、上記調製した各インクセットをそれぞれ装填し、巾６００ｍｍ、長さ２０ｍの長尺の下記記録材料へ、下記の画像記録を連続して行った。【０２２５】
インク供給系は、インクタンク、供給パイプ、記録ヘッド直前の前室インクタンク、フィルター付き配管、ピエゾヘッドからなり、前室タンクから記録ヘッド部分まで断熱して５０℃の加温を行った。尚、各インクセットを構成するインクの粘度に合わせてヘッド部を加温し、２〜１５ｐｌの液滴量のマルチサイズドットを７２０×７２０ｄｐｉ（前出）の解像度で吐出できるよう駆動して、上記インクジェットインクを連続吐出した。又、記録材料は、面ヒーターにより４０℃に加温した。着弾した後、キャリッジ両脇の熱陰極管（ニッポ社製の特注品）２００Ｗ電源の光源を用い、１８０ｍＷ／ｃｍ2の光量を照射し瞬時（着弾後０．５秒未満）に硬化させた。画像記録後に、総インク膜厚を測定したところ、２〜６０μｍの範囲であった。【０２２６】
インクジェット画像の形成は、上記方法に従って、２５℃・２０％ＲＨ（相対湿度）及び３０℃・８０％ＲＨの環境下で印字を行った。尚、各照射光源の照度は岩崎電機社製のＵＶＰＦ−Ａ１を用いて２５４ｎｍの積算照度を測定した。又、表４に記載の各記録材料の略称の詳細は、以下の通りである。【０２２７】
ユポＦＧＳ：ユポ・コーポレーション社製合成紙
ＰＶＣ：ポリビニルクロリド
《記録画像の評価》
上記画像形成方法で記録した各画像について、下記の各評価を行った。【０２２８】
〔汚れ耐性の評価〕
連続吐出を１０分間行った後の印字画像について、その非画像部をルーペで拡大し、インクの汚れがないか目視観察し、実施例１における評価基準と同じ基準で汚れ耐性を評価した。【０２２９】
〔擦傷耐性〕
各インクセットを、合成紙（合成紙ユポＦＧＳ：前出）に吐出し、硬化させた画像について、実施例１における評価基準と同じ基準で擦傷耐性を評価した。【０２３０】
〔吐出安定性〕
連続吐出を１０分間行った後の記録ヘッドの各ノズルに吐出欠がないか目視観察し、下記の基準に従って、吐出安定性の評価を行った。【０２３１】
○：吐出欠は認められなかった
△：吐出欠が１〜２個認められた
×：吐出欠がノズル数の約半分認められた
以上により得られた各結果を、表５に示す。【０２３２】
【表５】
0005453808.tif 000043
【０２３３】
表５に記載の結果より明らかな様に、本発明のインクセットを用いて形成した画像は、比較例に対し、擦傷耐性に優れ、汚れによる画質の劣化もなく、更に環境の違いによらず良好な性能を示すことが分かる。また、連続吐出した際の吐出安定性に優れていることが分かる。
【図１】
0005453808.tif 000049
【図２】
0005453808.tif 000050